(57)【要約】【課題】長巻のロール製品を包装袋に収納したロール製品パッケージにおいて、持ち運ぶ際に破れにくくてゴワゴワせず、かつ適度な巻き硬さを有するロール製品を包装した場合にロール製品が潰れ難いロール製品パッケージを提供する。【解決手段】フィルムからなる包装袋２に、衛生薄葉紙のシートを巻いたロール製品６を複数個収納してなるロール製品パッケージ１００であって、ロール製品が２ｐｌｙの場合、巻長が６５〜９５ｍ、コアを除く１ロールの質量が２００〜３５０ｇ、巻き硬さが１．０〜３．０ｍｍであり、ロール製品が１ｐｌｙの場合、巻長が１２５〜１８５ｍ、コアを除く１ロールの質量が２５０〜４３０ｇ、巻き硬さが０．５〜２．５ｍｍであり、フィルムの坪量が２５〜４５ｇ/ｍ２である。【選択図】図１
2015101388.tif 000002
【特許請求の範囲】
【請求項１】
フィルムからなる包装袋に、衛生薄葉紙のシートを巻いたロール製品を複数個収納してなるロール製品パッケージであって、
前記ロール製品が２ｐｌｙの場合、巻長が６５〜９５ｍ、コアを除く１ロールの質量が２００〜３５０ｇ、巻き硬さが１．０〜３．０ｍｍであり、前記ロール製品が１ｐｌｙの場合、巻長が１２５〜１８５ｍ、コアを除く１ロールの質量が２５０〜４３０ｇ、巻き硬さが０．５〜２．５ｍｍであり、
前記フィルムの坪量が２５〜４５ｇ/ｍ２であるロール製品パッケージ。
【請求項２】
前記ロール製品が２ｐｌｙの場合、（前記巻き硬さ（ｍｍ）／前記フィルムの坪量（ｇ／ｍ２））が０．０２０〜０．１００（ｍｍ／（ｇ／ｍ２））であり、前記ロール製品が１ｐｌｙの場合、（前記巻き硬さ（ｍｍ）／前記フィルムの坪量（ｇ／ｍ２））が０．０１５〜０．０８０（ｍｍ／（ｇ／ｍ２））である請求項１記載のロール製品パッケージ。
【請求項３】
前記ロール製品が２ｐｌｙの場合、坪量が１３．１〜１７．０ｇ／ｍ２であり、前記ロール製品が１ｐｌｙの場合、坪量が１６．５〜２１．５ｇ／ｍ２である請求項１又は２記載のロール製品パッケージ。
【請求項４】
前記包装袋の所定箇所に開封用のミシン目が設けられ、該ミシン目の（カット部/非カット部）の比が、０．３〜３．０である請求項１〜３のいずれかに記載のロール製品パッケージ。
【請求項５】
前記包装袋に、厚さ４０〜１３０μｍのフィルムからなる持手部が接合されている請求項１〜４のいずれかに記載のロール製品パッケージ。
【請求項６】
前記持手部を構成する前記フィルムはポリプロピレンを含み、該持手部の幅が１０〜４０ｍｍである請求項１〜５のいずれかに記載のロール製品パッケージ。
【請求項７】
前記ロール製品が４個収納されてなる請求項１〜６のいずれかに記載のロール製品パッケージ。
【発明の詳細な説明】
【技術分野】
【０００１】
この発明は、長巻のトイレットペーパーなどの薄葉紙のロール製品を複数個包装袋に収納したロール製品パッケージに関する。
【背景技術】
【０００２】
トイレットペーパー等の包装袋として、ポリエチレン等の筒状フィルムにガセットを対称的に折り込んで本体とし、その上部を平面状に折り畳んで持手部を構成したものが用いられている（特許文献１）。持手部には購入者が運搬するための指掛け穴が備えられている。又、上記した包装袋の本体と別体の帯状の持手部を、包装袋の上面を跨いで、両端部をそれぞれ本体の対向する側面に接合したものが用いられている（特許文献２）。
一方、近年、トイレットペーパー等のロール製品を従来に比べてより長く巻き取り、１個のロール当りの有効使用量を多くし、持ち運び時及び保管時のコンパクト化を図ったものが販売されている。
【先行技術文献】
【特許文献】
【０００３】
【特許文献１】特開２００４−２６９０１０号公報
【特許文献２】特開２００５−１５３９５９号公報
【発明の概要】
【発明が解決しようとする課題】
【０００４】
しかしながら、上記した長巻のロール製品は１個のロール当りの重量が大きいため、ロール製品を包装したパッケージを消費者が持ち運ぶ際、持ち手部や包装袋の底面に荷重がかかる。そこで、包装袋の本体や持ち手部等の強度を確保するために、包装袋を厚くすることが考えられる。ところが、包装袋を厚くして強度を高くすると、ロール製品を包装した際、ロール製品を締め付ける力が増してロールが潰れやすくなったり、フィルムがゴワゴワしてフィルムの触感が悪くなるという問題がある。また、ロールが潰れにくくなるようにロールを固く巻くと、ロールを持った時の柔らかさが劣るという問題がある。
従って、本発明は、長巻のロール製品を包装袋に収納したロール製品パッケージにおいて、持ち運ぶ際に破れにくくてゴワゴワせず、かつ適度な巻き硬さを有するロール製品を包装した場合にロール製品が潰れ難いロール製品パッケージの提供を目的とする。
【課題を解決するための手段】
【０００５】
上記課題を解決するため、本発明のロール製品パッケージは、フィルムからなる包装袋に、衛生薄葉紙のシートを巻いたロール製品を複数個収納してなり、前記ロール製品が２ｐｌｙの場合、巻長が６５〜９５ｍ、コアを除く１ロールの質量が２００〜３５０ｇ、巻き硬さが１．０〜３．０ｍｍであり、前記ロール製品が１ｐｌｙの場合、巻長が１２５〜１８５ｍ、コアを除く１ロールの質量が２５０〜４３０ｇ、巻き硬さが０．５〜２．５ｍｍであり、前記フィルムの坪量が２５〜４５ｇ/ｍ２である。
【０００６】
前記ロール製品が２ｐｌｙの場合、（前記巻き硬さ（ｍｍ）／前記フィルムの坪量（ｇ／ｍ２））が０．０２０〜０．１００（ｍｍ／（ｇ／ｍ２））であり、前記ロール製品が１ｐｌｙの場合、（前記巻き硬さ（ｍｍ）／前記フィルムの坪量（ｇ／ｍ２））が０．０１５〜０．０８０（ｍｍ／（ｇ／ｍ２））であることが好ましい。
前記ロール製品が２ｐｌｙの場合、坪量が１３．１〜１７．０ｇ／ｍ２であり、前記ロール製品が１ｐｌｙの場合、坪量が１６．５〜２１．５ｇ／ｍ２であることが好ましい。
前記包装袋の所定箇所に開封用のミシン目が設けられ、該ミシン目の（カット部/非カット部）の比が、０．３〜３．０であることが好ましい。
前記包装袋に、厚さ４０〜１３０μｍのフィルムからなる持手部が接合されていることが好ましい。
前記持手部を構成する前記フィルムはポリプロピレンを含み、該持手部の幅が１０〜４０ｍｍであることが好ましい。
前記ロール製品が４個収納されてなることが好ましい。
【発明の効果】
【０００７】
この発明によれば、長巻のロール製品を包装袋に収納したロール製品パッケージにおいて、持ち運ぶ際に破れにくくてゴワゴワせず、かつ適度な巻き硬さを有するロール製品を包装した場合にロール製品が潰れ難いロール製品パッケージが得られる。
【図面の簡単な説明】
【０００８】
【図１】本発明の第１の実施形態に係るロール製品パッケージの斜視図である。
【図２】本発明の第２の実施形態に係るロール製品パッケージの斜視図である。
【発明を実施するための形態】
【０００９】
以下、本発明の実施形態について説明する。
図１は、本発明の第１の実施形態に係るロール製品パッケージ１００の斜視図を示す。ロール製品パッケージ１００は、チューブ状フィルムからなる包装袋２と、包装袋２に収納された複数個のロール製品６と、包装袋２の上端側に取り付けられた持手部４とを備えている。ロール製品パッケージ１００は上面が略正方形の箱状をなしている。
【００１０】
ロール製品６は、衛生薄葉紙のシートを巻いてなり、例えばトイレットペーパーのロール体である。ロール製品が２ｐｌｙの場合、巻長が６５〜９５ｍ、コア（芯）を除く質量が２００〜３５０ｇ、巻き硬さが１．０〜３．０ｍｍである。ロール製品が１ｐｌｙの場合、巻長が１２５〜１８５ｍ、コアを除く質量が２５０〜４３０ｇ、巻き硬さが０．５〜２．５ｍｍである。
【００１１】
ロール製品６の巻長が上記下限値未満であると、１ロール当りの巻長が短くなり、ロールの交換頻度が多くなったり、保管時の省スペース化が図れない。ロール製品６の巻長が上記上限値を超えるものは、巻直径（ロールの外径）が従来のロール製品より大きくなり過ぎ、トイレットペーパーホルダー等に収まり難くなる。ロール製品が２ｐｌｙの場合、巻長は７０〜９５ｍであることが好ましい。ロール製品が１ｐｌｙの場合、巻長は１４０〜１８５ｍであることが好ましい。
ロール製品６のコアを除く質量が上記下限値未満のものは、１ロール当りの巻長が短くなり、ロールの交換頻度が多くなったり、保管時の省スペース化が図れない。ロール製品６のコアを除く質量が上記上限値を超えるものは、巻長が長すぎて巻直径（ロールの外径）が従来のロール製品より大きくなり過ぎ、トイレットペーパーホルダー等に収まり難くなる。
なお、通常の２ｐｌｙのトイレットペーパーの１ロール当りの巻長は２５ｍ程度、質量は９０ｇ程度である。通常の１ｐｌｙのトイレットペーパーの１ロール当りの巻長は５０ｍ程度、質量は１２０ｇ程度である。
【００１２】
ロール製品６の巻き硬さが上記下限値未満であると、トイレットロールが固すぎて、ロールの触感（柔らかさ）が劣る。ロール製品６の巻き硬さが上記上限値を超えるものは、ロールをフィルムで包装する際、ロールが潰れて見た目が悪くなる。
ロール製品が２ｐｌｙの場合、巻き硬さは、好ましくは１．０〜２．４ｍｍ、より好ましくは１．３〜２．２ｍｍである。ロール製品が１ｐｌｙの場合、巻き硬さは、好ましくは０．５〜２．０ｍｍ、より好ましくは０．８〜１．６ｍｍである。
なお、巻き硬さは圧縮試験機（カトーテック株式会社製のハンディー圧縮試験機ＫＥＳ−Ｇ５）を用いて、次のように測定する。まず、ロール製品６を軸心が水平になるよう横に置く。ロールの上面にアクリル板（幅４ｃｍ、長辺の長さ１２ｃｍ、厚さ２ｍｍ）を、アクリル板の長辺が、ロール幅方向（一般的には１１０〜１１５ｍｍ程度）と平行になるように置く。この際、アクリル板の重量でロールが潰れないよう、アクリル板の重量は約１１ｇとする。次に、アクリル板の中心に上記ＫＥＳ−Ｇ５の圧縮子（面積２．０ｃｍ２）を、速度０．０１ｃｍ／秒の条件で押し込む。圧縮子がアクリル板を押す圧力が０．５ｇｆ／ｃｍ２のときの押し込み深さをＴ０、圧力が５００ｇｆ／ｃｍ２のときの押し込み深さをＴｍとして、ＴｍとＴ０の差を巻き硬さとする。圧縮子で直接ロールを圧縮せず、アクリル板を使用することで、ロールの幅全体にわたって押し込むことができ、フィルムで包装した時のロールの潰れやすさを評価することができる。測定は、１０個のロールを測定し、測定結果を平均した。
【００１３】
包装袋２は、例えば、チューブ状フィルムの内部に複数個のロール製品６を配置し、公知の包装方法（例えば、キャラメル包装、ガゼット包装等）で包装されている。なお、図１の例では、ロール製品６は、平面上に縦２個、横２個で配置され、これを包装袋２で包装している。
ロール製品パッケージ１００に収納されるロール製品６のロール数は特に制限されないが、好ましくは２〜１２個、より好ましくは４〜８個、さらに好ましくは４〜６個、最も好ましくは４個である。ロール数が少ないと、ロールを購入する頻度が多くなり面倒となる。また、ロール数が多くなると、重量が重くなるため持ち運びが大変である。
【００１４】
包装袋２を構成するフィルムの坪量が２５〜４５ｇ/ｍ２である。
フィルムの坪量が２５ｇ／ｍ２未満であると、強度が低下し、パッケージの運搬時等に包装袋が破れる。フィルムの坪量が４５ｇ／ｍ２を超えると、強度が高くなり過ぎ、ロール製品を包装した際、ロール製品を締め付ける力が増してロール製品が潰れやすくなったり、フィルムがゴワゴワする。フィルムの坪量は、好ましくは３０〜４５ｇ／ｍ２、より好ましくは３０〜３８ｇ／ｍ２である。
フィルムの材質は制限されないが、破れにくい（伸びやすい）ポリエチレンを含む組成が好ましい。また、フィルムの片面が印刷されていても良く、印刷面（印刷層）は包装袋２の外面（消費者が手で触る面）側でもよく、内面（包装袋２内のトイレットロール等に接する面）側にあってもよい。但し、印刷層が包装袋２の外面側に位置すると、ロール製品パッケージの商品を陳列する場合、擦れ等により印刷層が傷ついたり剥がれるおそれがあることから、印刷層を包装袋２の内面に向けることが好ましい。なお、フィルムを積層（ラミ）構造とすると、印刷層の両面をフィルムで挟む構造となり、印刷層を内外面のどちらに向けても傷が付き難いが、コストアップになる。
【００１５】
上記した巻長、質量、巻き硬さを有する長巻のトイレットペーパーは、通常のトイレットペーパーに比べて１ロールの重量が重いため、通常のトイレットペーパー用のフィルムで包装すると、フィルムが破れやすい。一方、フィルムの坪量を高めて強度を高くすると、ロール製品を締め付ける力が強くなり、ロール製品が潰れやすくなる。そこで、本発明はフィルムの強度(坪量)を適正な範囲に規定している。
特に、ロール製品の巻き硬さ／フィルムの坪量をコントロールすると、ロール製品がさらに潰れにくく、かつ、フィルムの強度を適正にすることができる。
【００１６】
具体的には、ロール製品が２ｐｌｙの場合、（巻き硬さ（ｍｍ）／フィルムの坪量（ｇ／ｍ２））を好ましくは０．０２０〜０．１００（ｍｍ／（ｇ／ｍ２））、より好ましくは０．０４０〜０．０７０（ｍｍ／（ｇ／ｍ２））とする。また、ロール製品が１ｐｌｙの場合、（巻き硬さ／フィルムの坪量）を好ましくは０．０１５〜０．０８０（ｍｍ／（ｇ／ｍ２））、より好ましくは０．０２５〜０．０５０（ｍｍ／（ｇ／ｍ２））とする。
巻き硬さを一定とした場合、フィルムの坪量を高くすると、（巻き硬さ／フィルムの坪量）の値は小さくなり、フィルムがロールを締め付ける強さが大きくなることを意味する。逆に、（巻き硬さ／フィルムの坪量）の値が大きくなると、フィルムの強度が弱くなることを意味する。
一方、フィルムの坪量を一定とした場合、ロールを柔らかくして巻き硬さの値が大きくなると、（巻き硬さ／フィルムの坪量）の値は大きくなり、ロールが潰れやすくなることを意味する。逆に、（巻き硬さ／フィルムの坪量）の値が小さくなると、フィルムの強度が弱くなることを意味する。
従って、（巻き硬さ／フィルムの坪量）の値を適正な範囲にすることで、ロール製品がさらに潰れにくく、かつ、フィルムの強度を適正にすることができる。
【００１７】
ロール製品が２ｐｌｙの場合、シートの坪量が１３．１〜１７．０ｇ／ｍ２であることが好ましい。ロール製品が１ｐｌｙの場合、シートの１ｐｌｙの坪量が１６．５〜２１．５ｇ／ｍ２であることが好ましい。なお、シートが複数プライの衛生薄葉紙からなる場合、シートの坪量は、シート１枚（ｐｌｙ）当りの坪量で表す。
シートの坪量が上記下限値未満であると、強度が低下すると共に使用感（嵩高さ）も低下することがある。シートの坪量が上記上限値を超えると、シートが固く感じて使用感が低下したり、これを長く巻いたときに巻直径が大きくなって、ペーパーホルダーに装着しにくくなることがある。なお、巻直径は１００〜１３５ｍｍであることが好ましく、１００〜１２５ｍｍであることがより好ましい。
ロール製品が２ｐｌｙの場合、シートの坪量は好ましくは１４．１〜１６．０ｇ／ｍ２であり、ロール製品が１ｐｌｙ製品の場合、シートの坪量は好ましくは１７．５〜２０．５ｇ／ｍ２である。又、シートの紙厚は０．６〜１．１ｍｍ／１０枚、好ましくは０．６〜０．８ｍｍ／１０枚である。
シートの坪量及び紙厚を上記範囲に調整する方法としては、衛生薄葉紙の原紙ウェブのカレンダー条件（カレンダー処理後の紙厚及び比容積）及びエンボス条件（エンボス処理後の紙厚及び比容積）を規定する方法が挙げられる。
【００１８】
シートの強度として、ＪＩＳ Ｐ８１１３に基づく乾燥時の縦方向の引張強さをＤＭＤＴ（Dry Machine Direction Tensile strength）、乾燥時の横方向の引張強さをＤＣＤＴ（Dry Cross Direction Tensile strength）を規定する。
ロール製品が２ｐｌｙの場合、ＤＭＤＴが好ましくは２．２〜５．０Ｎ／２５ｍｍ、より好ましくは２．７〜４．２Ｎ／２５ｍｍ、ＤＣＤＴが好ましくは０．８０〜２．２Ｎ／２５ｍｍ、より好ましくは１．０〜１．５Ｎ／２５ｍｍである。
ロール製品が１ｐｌｙの場合、ＤＭＤＴが好ましくは２．２〜４．６Ｎ／２５ｍｍ、より好ましくは２．５〜３．８Ｎ／２５ｍｍ、ＤＣＤＴが好ましくは０．８０〜２．０Ｎ／２５ｍｍ、より好ましくは１．０〜１．５Ｎ／２５ｍｍである。
ＤＭＤＴ及びＤＣＤＴが上記値未満であると、やぶれ易くて実用に適さないことがある。ＤＭＤＴ及びＤＣＤＴが上記値より高いと硬くなり、柔らかさが損なわれることがある。
なお、衛生薄葉紙の抄紙の流れ方向を「縦方向」とし、流れ方向に直角な方向を「横方向」とする。
【００１９】
ロール製品が２ｐｌｙの場合、シートの比容積は好ましくは４．０〜６．５ｃｍ３／ｇ、より好ましくは４．３〜５．７ｃｍ３／ｇである。ロール製品が１ｐｌｙの場合、シートの比容積は好ましくは３．０〜５．５ｃｍ３／ｇ、より好ましくは３．５〜５．０ｃｍ３／ｇである。
比容積が上記範囲未満であると、使用感が乏しくなったり、バルク（嵩高さ）が低下して水分の吸収能力に劣る場合がある。一方、比容積が上記範囲を超えると、バルク（嵩高さ）は高くなるが、滑らかさが劣ったり、触感が悪くなる場合がある。
【００２０】
包装袋２を構成するフィルムの厚さが２８〜５０μｍであることが好ましい。フィルムの厚さが２８μｍ未満であると、強度が低下し、パッケージの運搬時等に包装袋が破れることがある。フィルムの厚さが５０μｍを超えると、強度が高くなり過ぎ、ロール製品を包装した際、ロール製品を締め付ける力が増してロールが潰れやすくなる。フィルムの厚さはより好ましくは３４〜５０μｍ、さらに好ましくは３４〜４２μｍである。
又、フィルムの密度は、０．５〜１．３ｇ／ｃｍ３が好ましく、より好ましくは０．６〜１．２ｇ／ｃｍ３、さらに好ましくは０．７〜１．１ｇ／ｃｍ３である。
【００２１】
包装袋２には開封用のミシン目２ｍを設けても良い。ミシン目２ｍは、ロール製品パッケージの上下方向、横方向のどちらに延びるように形成しても良いが、好ましくは横方向に形成する。
ミシン目２ｍの（カット部/非カット部）の比が、０．３〜３．０であると好ましい。本発明においては、包装袋２の強度を従来より高くしているので、ミシン目２ｍの上記比が０．３未満であると、ミシン目２ｍを開封しづらくなる。一方、上記比が３．０を超えると、不用意にミシン目２ｍが開封される恐れがある。ミシン目２ｍの（カット部/非カット部）の比は、より好ましくは０．５〜３．０、さらに好ましくは０．５〜２．０である。なお、（カット部/非カット部）の比は、ミシン目２ｍの全てのカット部の長さの合計（ｍｍ）と、全ての非カット部の長さの合計（ｍｍ）との比である。
【００２２】
フィルムからなる持手部４が、包装袋２の上面を跨いで、自身の両端部４ａ、４ｂをそれぞれ包装袋２の対向する側面に接合されていてもよい。持手部４を構成するフィルムの厚さは４０〜１３０μｍであることが好ましく、より好ましくは５０〜１２０μｍ、さらに好ましくは６０〜１１０μｍである。持手部４は、例えばヒートシール、粘着テープ、ホットメルト等により包装袋２に接合することができる。
持手部４を構成するフィルムの厚さが４０μm未満であると、強度が低下し、持手部４を持ったときに破断することがある。フィルムの厚さが１３０μmを超えると、包装フィルムと持手部のフィルムの厚さが大きく異なり、バランスが欠けると共にコストアップにもなる。
【００２３】
持手部４を構成するフィルムがポリプロピレンを含む組成であると、伸び難いので好ましい。又、ポリプロピレンフィルムとポリエチレンフィルムを貼り合せて持手部４を構成することが好ましい。特に、ポリプロピレンフィルム全体に粘着テープを張り付け、ポリプロピレンフィルムの両端部を除いた位置にポリエチレンフィルムを貼り合せ、粘着テープが露出した両端部を包装体２に接合することが好ましい。
又、持手部４の幅は１０〜４０ｍｍであることが好ましく、１５〜３５ｍｍであることがより好ましく、２０〜３０ｍｍであることがさらに好ましい。持手部４の幅が１０ｍｍ未満であると、強度が低下し、持手部４を持ったときに破断したり、手の一部分に力がかかって手を痛めることがある。持手部４の幅が４０ｍｍを超えると、持手部４を持ちにくい。
【００２４】
図２は、本発明の第２の実施形態に係るロール製品パッケージ１０２の斜視図を示す。ロール製品パッケージ１０２は、４個のロール製品６を１段当り２個並べたものを２段に配置し、これを包装袋２０で包装してなる。ロール製品パッケージ１０２は上面が略矩形の箱状をなしている。
帯状フィルムからなる持手部４０は、包装袋２０の上面を跨いで、自身の両端部４０ａ、４０ｂをそれぞれ包装袋２０の対向する短辺側の側面に接合されている。又、包装袋２０には横方向に延びる開封用のミシン目２０ｍが設けられている。
【００２５】
本発明は上記実施形態に限定されず、本発明の思想と範囲に含まれる様々な変形及び均等物に及ぶことはいうまでもない。
【実施例】
【００２６】
パルプ組成（質量％）をＮＢＫＰ１０％、ＬＢＫＰ９０％とし、この原料に対して、牛乳パック由来の古紙原料を３５％配合した衛生薄葉紙のシートを抄造し、表１に示す特性のトイレットロール製品を製造した。一方、表１に示す物性のポリエチレンフィルムを用意し、図２に示す形態でトイレットロール製品を包装してロール製品パッケージを得た。
【００２７】
以下の評価を行った。
１）衛生薄葉紙シートの特性
乾燥時の縦方向引張り強さＤＭＤＴと乾燥時の横方向引張り強さＤＣＤＴ：ＪＩＳ  Ｐ８１１３に基づいて、製品枚数（１ｐｌｙ製品は１ｐｌｙ、２ｐｌｙ製品は２ｐｌｙ）の衛生薄葉紙につき、破断までの最大荷重をＮ/25ｍｍの単位で測定した。
坪量：ＪＩＳ Ｐ８１２４に基づいて測定し、衛生薄葉紙１枚当たりに換算した。
紙厚：シックネスゲージ（尾崎製作所製のダイヤルシックネスゲージ「ＰＥＡＣＯＣＫ」）を用いて測定した。測定条件は、測定荷重３．７ｋＰａ、測定子直径３０ｍｍで、測定子と測定台の間に試料を置き、測定子を１秒間に１ｍｍ以下の速度で下ろしたときのゲージを読み取った。なお、衛生薄葉紙を１０枚重ねて行った。又、測定を１０回繰り返して測定結果を平均した。
比容積：衛生薄葉紙１枚当たりの厚さを１枚当たりの坪量で割り、単位ｇあたりの容積ｃｍ3で表した。
【００２８】
２）ロール製品の特性
巻長：実測した。測定は、１０個のロールを測定し、測定結果を平均した。
巻直径：ムラテックＫＤＳ株式会社製ダイヤメータールールを用いて測定した。測定は、１０個のロールを測定し、測定結果を平均した。
コアを除く１ロールの質量：まず、コアを含む１ロールの質量を秤量した。次に、ロールから全てのシートを取り除き、コアの質量を秤量した。（コアを含む１ロールの質量）−（コアの質量）＝（コアを除く１ロールの質量）とした。測定は、１０個のロールを測定し、測定結果を平均した。
巻き硬さ：上述の通り測定した。
【００２９】
３）フィルムの特性
坪量：ＪＩＳ Ｐ８１２４に基づいて測定し、フィルム１枚当たりに換算した。
厚さと密度：ＪＩＳ Ｐ ８１１８（１９９８）に準拠して測定した。なお、フィルム厚さと密度は、熊谷理機工業社製の測定機（製品名TM600）を用いて、加圧面の圧力５０ｋＰａとして測定した。
【００３０】
下記の官能評価を、モニター２０人によって行った。
トイレットロールの潰れにくさ：包装後のトイレットロールについて、フィルムによるロールの潰れ度合を評価した。
トイレットロールの柔らかさ：包装後のトイレットロールについて、包装フィルムを取り除き、トイレットロールを手で持ち、柔らかさを評価した。
シートの使用感：トイレットロールをトイレで使用したときの使用感を評価した。
フィルムの強さ：トイレットロールを包装後のパッケージにおいて、フィルムの破れの有無を評価した。
フィルムのゴワゴワ感：トイレットロールを包装後、パッケージを手で触り、フィルムのゴワゴワ感を評価した。
ペーパーホルダーへの装着性：包装後のトイレットロールについて、包装フィルムを取り除き、トイレットロールをペーパーホルダーに装着して評価した。
ロールの交換頻度：トイレットロール１本を使いきるまでの期間を評価した。
評価基準は５点満点で行った。５点：大変良好である、４点：良好である、３点：実用上問題ない、２点：劣る、１点：顕著に劣る。
なお、トイレットペーパーの坪量、引張り強さ、紙厚、比容積、巻長、巻直径、質量、巻き硬さ及びフィルムの坪量、厚さ、密度の測定は、JIS-P8111に規定する温湿度条件下(２３±１℃、５０±２％ＲＨ)で平衡状態に保持後に行った。
【００３１】
得られた結果を表１、表２に示す。なお、表１は２ｐｌｙ製品であり、表２は１ｐｌｙ製品である。
【００３２】
【表１】
2015101388.tif 000003
【００３３】
【表２】
2015101388.tif 000004
【００３４】
表１から明らかなように、ロール製品が２ｐｌｙであって、巻長が６５〜９５ｍ、コアを除く１ロールの質量が２００〜３５０ｇ、巻き硬さが１．０〜３．０ｍｍであり、フィルムの坪量が２５〜４５ｇ/ｍ２である実施例１〜６の場合、トイレットロールの使用感や柔らかさに優れると共に、１ロール当りの巻長を長くしてロールの交換頻度が少なくなった。さらに、ロール製品パッケージとしたときにフィルムの強度を保ってもロールが潰れ難くなった。
【００３５】
一方、フィルムの坪量が２５ｇ/ｍ２未満である比較例１の場合、フィルムの強度が低下した。
フィルムの坪量が４５ｇ/ｍ２を超え、１ロールの質量が３５０ｇを超え、巻き硬さが１．０ｍｍ未満である比較例２の場合、トイレットロールの使用感や柔らかさに劣り、さらにフィルムがゴワゴワした。
フィルムの坪量が４５ｇ/ｍ２を超え、１ロールの質量が３５０ｇを超えた比較例３の場合、フィルムがゴワゴワした。又、比較例３の場合、ロールの巻き直径が１３５ｍｍを超えたためにペーパーホルダーへの装着性に劣った。
比較例４は、市販のロール製品パッケージであり、１ロール当りの巻長は２５ｍ、質量は８８ｇであった。また、巻き硬さの値が３．０ｍｍを超えて高く、ロールが潰れやすかった。
【００３６】
同様に、表２から明らかなように、ロール製品が１ｐｌｙであって、巻長が１２５〜１８５ｍ、コアを除く１ロールの質量が２５０〜４３０ｇ、巻き硬さが０．５〜２．５ｍｍであり、フィルムの坪量が２５〜４５ｇ/ｍ２である実施例７〜１２の場合、トイレットロールの使用感や柔らかさに優れると共に、１ロール当りの巻長を長くしてロールの交換頻度が少なくなった。さらに、ロール製品パッケージとしたときにフィルムの強度を保ってもロールが潰れ難くなった。
【００３７】
一方、フィルムの坪量が２５ｇ/ｍ２未満である比較例５の場合、フィルムの強度が低下した。
フィルムの坪量が４５ｇ/ｍ２を超え、巻き硬さが０．５ｍｍ未満である比較例６の場合、トイレットロールの使用感や柔らかさに劣り、さらにフィルムがゴワゴワした。
フィルムの坪量が４５ｇ/ｍ２を超え、１ロールの質量が４３０ｇを超えた比較例７の場合、フィルムがゴワゴワした。又、比較例７の場合、ロールの巻き直径が１３５ｍｍを超えたためにペーパーホルダーへの装着性に劣った。
比較例８は、市販のロール製品パッケージであり、１ロール当りの巻長は５０ｍ、質量は１１７ｇであった。また、巻き硬さの値が２．５ｍｍを超えて高く、ロールが潰れやすかった。
【符号の説明】
【００３８】
２、２０        包装袋
４、４０        持手部
６              ロール製品
１００、１０２  ロール製品パッケージ
【図１】
2015101388.tif 000005
【図２】
2015101388.tif 000006